FR 2837408 A3 20030926 FR 0203643 A 20020322 PROCEDE POUR L'APPLICATION D'UN ENDUIT BITUMINEUX HYDROFUGE COMPORTANT UN EXCIPIENT EMULSIONNE La présente invention concerne un nouveau procédé qui permet d'obtenir un enduit de bitume hydrofuge, solide et élastique modifié avec des polymères, à partir d'une émuleion liquide qui se solidifie immédiatement par coalescence lorsqu'il est projeté sur n'importe quelle surface ou matériau. En fait, il est bien connu que le mécanisme de rupLure de n'importe quelle émulsion peut être influencé par divers facteurs externes de telle facon qu'ils accélèrent ou retardent la séparation des phases formant ladite émulsion. Selon la présente invention, il semble possible, avec une émulsion bitumineuse, de contrôler ledit mécanisme d'une facon tellement précise que l'on détermine la rupLure de l'émulsion "à la demande" dans le sens que lorsque sa phase dispersée, le bitume, est projetée, il apparaît immédiatement un sédiment que l'on peut stratifier et qui se transforme en un enduit semi-solide qui est hautement adhésif sur n'importe quelle surface sur laquelle on peut l'appliquer. Ledit enduit, composé de bitume modifié avec des polymères, peut rapidement atteindre l'épaisseur de plusieurs millimètres et se présente sous une forme continue sans jointures; il devient rapidement solide, flexible et élastique et peut être déformé sans cassure et ces caractéristiques s'améliorent avec le temps jusqu'à ce que ledit enduit se conduise comme une réelle membrane préfabriquée avec une évolution de la maturation. La fonctionnalité de la présente invention consiste dans la symbiose parfaite obtenue entre les éléments formant la présente technologie, qui sont: 1. l'émulsion bitumineuse modifiée de type anionique et l' interaction d'un catalyseur de la façon désirée; 2. le procédé pour l'application du produit est basé sur: l'utilisation d'un dispositif de distribution composé de deux pompes séparces, une pour l'émuleion et une pour le catalyseur, ayant une capacité déterminée avec précision en fonction des caractéristiques de l'enduit requis, et l'utilisation d'une buse de projection comportant deux sorties séparées, une pour liémuleion et une pour le catalyseur, convergeant vers la surface à traiter. Le procédé selon l' invention pour l'application d'un enduit bitumineux hydrofuge comportant un excipient émulsionné se caractérise par l'utilisation d'une émulsion de bitume de type anionique, modifiée avec un polymère de type SBS (styrène-butadiène- styrène) ou autre compatible, dans un pourcentage entre 3% et 15% en poids, avec un pourcentage de bitume dans l'émulsion variant de 35% à 70%, et d'un catalyseur dissous dans l'eau et constitué de chlorure de calcium, projeté au moyen d'un dispositif comprenant: deux pompes de distribution séparées, une pour l'émulsion et une pour le catalyseur; deux sorties séparées, une pour l'émulsion et une pour le catalyseur, orientées et montées de façon appropriée sur ladite buse de projection; deux pompes de dosage ajustées de façon appropriée pour délivrer les quantités requises d'émulsion et de catalyseur. L'enduit bitumineux obtenu par la convergence des deux jets - émulsion et catalyseur - peut de ce fait être appliqué sans aucun problème sur des surfaces inclinées, verticales ou même sur des "têtes" de surfaces et dès qu'il a été projeté, il n'est plus soluble dans l'eau, même en cas de pluie immédiatement après l 'application. L'émulsion utilisée dans le procédé conformément à la présente invention contient un pourcentage de bitume, en poids, qui varie entre 35% et 70%, tandis que le pourcentage de polymère dans la même émulsion, de type SBS (styrène-butadiène-styrène) ou autre compatible, en poids, peut varier entre 3% et 15%. De plus, ladite émulsion contient des additifs connus, classiques pour une émulsion anionique. Le catalyseur dissous dans l'eau est composé de chlorure de calcium. Le procédé selon l' invention se caractérise en ce que la quantité d'émulsion à projeter varie selon le pourcentage de bitume modifié dans l'émulsion, entre 1,3 et 1,8 kg par mètre carré et par millimètre d'épaisseur qui doit être obtenu avec chaque projection de l'enduit. Les applications de l' invention peuvent être répétées après avoir inséré une feuille de verre, un non-textile synthétique ou un géotextile pour obtenir un enduit de type sandwich. De plus, le procédé selon la présente invention prévoit l'utilisation de tuyaux flexibles de diamètre approprié pour permettre la projection de l'émulsion et du catalyseur même à une distance considérable (quelques centaines de mètres) depuis l'unité sur laquelle les pompes de distribution sont montées. J REVEND I CAT I ONS l.Procédé pour l 'application d'un enduit bitumineux hydrofuge comportant un excipient émulsionné, caractérisé par l'utilisation d'une émulsion de bitume de type anionique, modifiée avec un polymère de type SBS (styrènebutadiène-styrène) ou autre compatible, dans un pourcentage entre 3\ et 15% en poids, avec un pourcentage de bitume dans l'émulsion variant de 35% à 70%, et d'un catalyseur dissous dans l'eau et constitué de chlorure de calaium, projeté au moyen d'un dispositif comprenant: deux pompes de distribution séparées, une pour l'émulsion et une pour le catalyseur; deux sorties séparces, une pour l'émulsion et une pour le catalyseur, orientées et montées de façon appropriée sur ladite buse de projection; deux pompes de dosage ajustées de facon approprice pour délivrer les quantités requises d'émuleion et de catalyseur. 2. Procédé selon la revendication 1, caractérisé en ce que la quantité d'émulsion à projeter varie selon le pourcentage de bitume modifié dans l'émulsion, entre 1,3 et 1,8 kg par mAtre carrA et par millimAtre d'@paisseur qui doit tre obtenu avec chaque projection de l'enduit. 3. Procd selon la revendication 1, caractdris par l'utilisation de tuyaux flexibles d'un diamAtre aproprid pour permettre la projection de l'6mulsion et du catalyseur mme une distance considrable (quelques cenLaies de mAtres) partir de l'unitd sur laquelle les pempes de projecLion sont montes. 4. ProcAd selon la revendicaLion 1, caractrisA en ce que les applications d'6mulsion peuvenL Lre rAp6L@es aprs l' insertion d'une feuille de verre, d'un non-LexLile synChtique ou d'un goLextile afin